(57)【特許請求の範囲】
【請求項１】
芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が２０：８０〜６０：４０であるブロック共重合体［Ｃ］の、全不飽和結合の９０％以上を水素化したブロック共重合体水素化物［Ｄ］に、アルコキシシリル基が導入されてなる変性ブロック共重合体水素化物［Ｅ］を主成分とする樹脂組成物［Ｆ］からなり、２５℃における貯蔵弾性率が１×１０６〜１×１０８Ｐａである透明粘着シート。
【請求項２】
樹脂組成物［Ｆ］が、変性ブロック共重合体水素化物［Ｅ］１００重量部に対して数平均分子量３００〜５０００の炭化水素系重合体［Ｇ］１〜５０重量部を配合してなる樹脂組成物［Ｆ］である請求項１記載の透明粘着シート。
【請求項３】
樹脂組成物［Ｆ］が、変性ブロック共重合体水素化物［Ｅ］１００重量部に対して粘着付与剤［Ｈ］１〜５０重量部を配合してなる樹脂組成物［Ｆ］である請求項１〜２記載の透明粘着シート。
【発明の詳細な説明】
【技術分野】
【０００１】
本発明は、２つの光学部材（被着体）を貼り合せ固定する際に用いられる両面粘着性を有する透明粘着シートに関し、更に詳しくは、リワーク性と接着性に優れた透明粘着シートに関する。
【背景技術】
【０００２】
携帯電話、スマートフォン、カーナビゲーション、パーソナルコンピュータ、券売機、銀行の端末等の電子機器に用いられる表示装置では、液晶表示パネル、有機ＥＬ表示パネル等の表示パネルから一定の空隙（空気層）を設けて、タッチパネルや透明保護板を配置した構造が採用されている。しかしながら、この空隙を有する構造（例えば、表示パネルと透明保護板との間、表示パネルとタッチパネルとの間、あるいはタッチパネルと透明保護板との間に、空隙を有する構造）の場合、タッチパネルや透明保護板と空気層との屈折率差に起因して光の反射損失が大きく、良好な視認性が得られない場合がある。そのため、透明な光硬化樹脂あるいは熱硬化樹脂を空隙に充填して硬化する方法や、透明粘着シート等により空隙を充填する方法により、視認性を向上させると共に、保護パネルの強度を高め、衝撃で破損し破片が飛散するのを防止している（例えば特許文献１〜８）。【０００３】
また、上記の透明な充填材には、例えば、透明な充填材を介してタッチパネルを表示装置の表示面に貼着固定した後、貼り合わせ不良等の不具合があった場合は、タッチパネル及び／又は表示装置から透明な充填材を剥がし、それらを再度使用するリワーク性が求められる。【０００４】
しかし、光硬化樹脂あるいは熱硬化樹脂を充填し硬化する方法には、被着体との接着力が大きくなるため、リワーク性が得られないという不具合がある。また、樹脂が硬化するときの硬化収縮によって表示パネルが変形したり、硬化性樹脂の充填時に気泡が混入しやすいという問題がある。【０００５】
一方、透明粘着シートで充填する方法は、表示パネルの変形は回避可能であり、リワーク性も確保できる。
しかしながら、従来の透明粘着シートで充填する方法は、容易なリワーク性と強固な粘着性の両立について十分に満足できるものとはいえなかった。
【先行技術文献】
【特許文献】
【０００６】
【特許文献１】特開平１１−１７４４１７号公報
【特許文献２】特開２００５−５５６４１号公報
【特許文献３】特開２００７−２９７５８２号公報
【特許文献４】特開２００８−２８１９９７号公報（ＵＳ２０１０／０００３４２５Ａ１）
【特許文献５】特開２００３−３４２５４２号公報
【特許文献６】特開２００９−１８５１２４号公報
【特許文献７】特開２０１２−１９３２６４号公報
【特許文献８】特開２０１３−２２７４２７号公報
【発明の開示】
【発明が解決しようとする課題】
【０００７】
本発明の目的は、２つの光学部材（被着体）を貼着固定する際に用いられる両面粘着性を有する透明粘着シートとして、リワーク性と接着性に優れた透明粘着シートを提供することにある。
【課題を解決するための手段】
【０００８】
本発明者らは、上記目的を達成するために鋭意検討した結果、アルコキシシリル基が導入されてなる特定の変性ブロック共重合体水素化物［Ｅ］を主成分とし、２５℃における貯蔵弾性率が特定の範囲内である樹脂組成物［Ｆ］からなる透明粘着シートは、低温で被着体に粘着させた状態では良好なリワーク性を有し、その後高温で加熱処理することにより強固な接着性を発現する、リワーク性と接着性に優れることを見出し、本発明を完成させた。【０００９】
かくして本発明によれば、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が２０：８０〜６０：４０であるブロック共重合体［Ｃ］の、全不飽和結合の９０％以上を水素化したブロック共重合体水素化物［Ｄ］に、アルコキシシリル基が導入されてなる変性ブロック共重合体水素化物［Ｅ］を主成分とする樹脂組成物［Ｆ］からなり、２５℃における貯蔵弾性率が１×１０６〜１×１０８Ｐａである透明粘着シートが提供される。
また、この透明粘着シートは、変性ブロック共重合体水素化物［Ｅ］１００重量部に対して数平均分子量３００〜５０００の炭化水素系重合体［Ｇ］１〜６０重量部を配合してなる樹脂組成物［Ｆ］からなるものであることが好ましい。
また、この透明粘着シートは、変性ブロック共重合体水素化物［Ｅ］１００重量部に対して粘着付与剤［Ｈ］１〜５０重量部を配合してなる樹脂組成物［Ｆ］からなるものであることが好ましい。
【発明の効果】
【００１０】
本発明によれば、２つの光学部材（被着体）を貼着固定する際に用いられる両面粘着性を有する透明粘着シートとして、リワーク性と接着性に優れた透明粘着シートを提供することにある。
【発明を実施するための形態】
【００１１】
本発明の透明粘着シートは、下記ブロック共重合体［Ｃ］の、全不飽和結合の９０％以上を水素化して得られるブロック共重合体水素化物［Ｄ］に、アルコキシシリル基が導入されてなる変性ブロック共重合体水素化物［Ｅ］を主成分とし、２５℃における貯蔵弾性率が特定の範囲内である樹脂組成物［Ｆ］からなる透明粘着シートである。
【００１２】
１．ブロック共重合体［Ｃ］
ブロック共重合体[Ｃ]は、少なくとも２つの重合体ブロック［Ａ］と少なくとも１つの重合体ブロック［Ｂ］を含有するブロック共重合体である。
【００１３】
重合体ブロック［Ａ］は、芳香族ビニル化合物由来の構造単位を主成分とする重合体ブロックである。重合体ブロック［Ａ］中の芳香族ビニル化合物由来の構造単位の含有量は、通常９０重量％以上、好ましくは９５重量％以上、より好ましくは９９重量％以上である。重合体ブロック［Ａ］中の芳香族ビニル化合物由来の構造単位の含有量が上記範囲にあると、本発明の透明粘着性シートは耐熱性が高くなるため好ましい。
【００１４】
また、重合体ブロック［Ａ］は、芳香族ビニル化合物由来の構造単位以外の成分を含有していてもよい。芳香族ビニル化合物由来の構造単位以外の成分としては、鎖状共役ジエン由来の構造単位及び／又はその他のビニル化合物由来の構造単位が挙げられる。その含有量は、重合体ブロック［Ａ］に対して、通常１０重量％以下、好ましくは５重量％以下、より好ましくは１重量％以下である  複数の重合体ブロック［Ａ］同士は、上記の範囲を満足するものであれば、互いに同じであっても、相異なっていても良い。
【００１５】
重合体ブロック［Ｂ］は、鎖状共役ジエン化合物由来の構造単位を主成分とする重合体ブロックである。重合体ブロック［Ｂ］中の鎖状共役ジエン化合物由来の構造単位の含有量は、通常９０重量％以上、好ましくは９５重量％以上、より好ましくは９９重量％以上である。鎖状共役ジエン化合物由来の構造単位の含有量が上記範囲にあると、本発明の透明粘着シートは柔軟性が良好になるため好ましい。
【００１６】
また、重合体ブロック［Ｂ］は、鎖状共役ジエン化合物由来の構造単位以外の成分を含有していてもよい。鎖状共役ジエン化合物由来の構造単位以外の成分としては、芳香族ビニル化合物由来の構造単位及び／又はその他のビニル化合物由来の構造単位が挙げられる。その含有量は、重合体ブロック［Ｂ］に対して、通常１０重量％以下、好ましくは５重量％以下、より好ましくは１重量％以下である。重合体ブロック［Ｂ］中の芳香族ビニル化合物由来の構造単位の含有量が増加すると、透明粘着シートの低温での柔軟性が低下し易くなる。
重合体ブロック［Ｂ］が複数有る場合には、重合体ブロック［Ｂ］同士は、上記の範囲を満足するものであれば、互いに同じであっても、相異なっていても良い。
【００１７】
芳香族ビニル化合物としては、具体的には、スチレン；α−メチルスチレン、２−メチルスチレン、３−メチルスチレン、４−メチルスチレン、２，４−ジイソプロピルスチレン、２，４−ジメチルスチレン、４−ｔ−ブチルスチレン、５−ｔ−ブチル−２−メチルスチレン等の置換基としてアルキル基を有するスチレン類；４−モノクロロスチレン、ジクロロスチレン、４−モノフルオロスチレン等の置換基としてハロゲン原子を有するスチレン類；４−フェニルスチレン等の置換基としてアリール基を有するスチレン類；等が挙げられる。なかでも、吸湿性の観点から、スチレン、置換基としてアルキル基を有するスチレン類；等の極性基を含有しないものが好ましく、工業的な入手の容易さから、スチレンが特に好ましい。
【００１８】
鎖状共役ジエン系化合物としては、具体的には、１，３−ブタジエン、イソプレン、２，３−ジメチル−１，３−ブタジエン、１，３−ペンタジエン等が挙げられる。なかでも、吸湿性の観点から、極性基を含有しないものが好ましく、工業的な入手の容易さから１，３−ブタジエン、イソプレンが特に好ましい。
【００１９】
その他のビニル系化合物としては、鎖状ビニル化合物や環状ビニル化合物等のビニル化合物、不飽和の環状酸無水物、不飽和イミド化合物等が挙げられる。これらの化合物は、ニトリル基、アルコキシカルボニル基、ヒドロキシカルボニル基、ハロゲン原子等の置換基を有していてもよい。具体的には、エチレン、プロピレン、１−ブテン、１−ペンテン、１−ヘキセン、１−ヘプテン、１−オクテン、１−ノネン、１−デセン、１−ドデセン、１−エイコセン、４−メチル−１−ペンテン、４，６−ジメチル−１−ヘプテン等の鎖状オレフィン；ビニルシクロヘキサン等の環状オレフィン；等が挙げられる。なかでも、吸湿性の観点から、極性基を有しないものが好ましく、鎖状オレフィンがより好ましく、エチレン、プロピレンが特に好ましい。
【００２０】
ブロック共重合体［Ｃ］中の重合体ブロック［Ａ］の数は、通常５個以下、好ましくは４個以下、より好ましくは３個以下であり、ブロック［Ｂ］の数は、通常４個以下、好ましくは３個以下、より好ましくは２個以下である。
重合体ブロック［Ａ］及び／又は重合体ブロック［Ｂ］が複数存在する際、重合体ブロック［Ａ］の中で重量平均分子量が最大と最少の重合体ブロックの重量平均分子量をそれぞれＭｗ（Ａ１）及びＭｗ（Ａ２）とし、重合体ブロック［Ｂ］の中で重量平均分子量が最大と最少の重合体ブロックの重量平均分子量をそれぞれＭｗ（Ｂ１）及びＭｗ（Ｂ２）とした時、該Ｍｗ（Ａ１）とＭｗ（Ａ２）との比（Ｍｗ（Ａ１）／Ｍｗ（Ａ２））、及び、該Ｍｗ（Ｂ１）とＭｗ（Ｂ２）との比（Ｍｗ（Ｂ１）／Ｍｗ（Ｂ２））は、それぞれ２．０以下、好ましくは１．５以下、より好ましくは１．２以下である。
【００２１】
ブロック共重合体［Ｃ］のブロックの形態は、鎖状型ブロックでもラジアル型ブロックでも良いが、鎖状型ブロックであるものが、機械的強度に優れ好ましい。ブロック共重合体［Ｃ］の最も好ましい形態は、重合体ブロック［Ｂ］の両端に重合体ブロック［Ａ］が結合したトリブロック共重合体（［Ａ］−［Ｂ］−［Ａ］）、及び、重合体ブロック［Ａ］の両端に重合体ブロック［Ｂ］が結合し、更に、該両重合体ブロック［Ｂ］の他端にそれぞれ重合体ブロック［Ａ］が結合したペンタブロック共重合体（［Ａ］−［Ｂ］−［Ａ］  −［Ｂ］−［Ａ］）である。
【００２２】
ブロック共重合体［Ｃ］中の、全重合体ブロック［Ａ］がブロック共重合体全体に占める重量分率をｗＡとし、全重合体ブロック［Ｂ］がブロック共重合体全体に占める重量分率をｗＢとした時に、ｗＡとｗＢとの比（ｗＡ：ｗＢ）は、２０：８０〜６０：４０、好ましくは２５：７５〜５５：４５、より好ましくは３０：７０〜５０：５０である。ｗＡが高過ぎる場合は、得られる透明粘着シートの柔軟性が低く、粘着性が劣るほか、凹凸箇所での充填性が不良となり易い。また、ｗＡが低過ぎる場合は、得られる透明粘着シートの耐熱性が不十分となるおそれがある。
【００２３】
ブロック共重合体［Ｃ］の分子量は、テトラヒドロフラン（ＴＨＦ）を溶媒とするゲルパーミエーションクロマトグラフィー（ＧＰＣ）により測定されるポリスチレン換算の重量平均分子量（Ｍｗ）で、通常４０，０００〜２００，０００、好ましくは５０，０００〜１５０，０００、より好ましくは６０，０００〜１００，０００である。また、ブロック共重合体［Ｃ］の分子量分布（Ｍｗ／Ｍｎ）は、好ましくは３以下、より好ましくは２以下、特に好ましくは１．５以下である。
【００２４】
ブロック共重合体［Ｃ］は、例えば、リビングアニオン重合等の方法により、芳香族ビニル化合物を主成分として含有するモノマー混合物（ａ）と鎖状共役ジエン系化合物を主成分として含有するモノマー混合物（ｂ）を交互に重合させる方法；芳香族ビニル化合物を主成分として含有するモノマー混合物（ａ）と鎖状共役ジエン系化合物を主成分として含有するモノマー混合物（ｂ）を順に重合させた後、重合体ブロック［Ｂ］の末端同士を、カップリング剤によりカップリングさせる方法等がある。
モノマー混合物（ａ）中の芳香族ビニル化合物の含有量は、通常９０重量％以上、好ましくは９５重量％以上、より好ましくは９９重量％以上である。モノマー混合物（ａ）は、芳香族ビニル化合物以外に、鎖状共役ジエン化合物やその他のビニル化合物をモノマー成分として含有していてもよい。
モノマー混合物（ｂ）中の鎖状共役ジエン化合物の含有量は、通常９０重量％以上、好ましくは９５重量％以上、より好ましくは９９重量％以上である。モノマー混合物（ｂ）は、鎖状共役ジエン化合物以外に、芳香族ビニル化合物やその他のビニル化合物をモノマー成分として含有していてもよい。
【００２５】
２．ブロック共重合体水素化物［Ｄ］
本発明に係るブロック共重合体水素化物［Ｄ］は、上記のブロック共重合体［Ｃ］の主鎖及び側鎖の炭素−炭素不飽和結合、並びに芳香環の炭素−炭素不飽和結合を水素化したものである。その水素化率は、通常９０％以上、好ましくは９７％以上、より好ましくは９９％以上である。水素化率が高いほど、成形した透明粘着シートの耐光性、耐熱性が良好である。ブロック共重合体水素化物［Ｄ］の水素化率は、１Ｈ−ＮＭＲによる測定において求めることができる。
【００２６】
不飽和結合の水素化方法や反応形態等は特に限定されず、公知の方法にしたがって行えばよいが、水素化率を高くでき、重合体鎖切断反応の少ない水素化方法が好ましい。このような水素化方法としては、例えば、国際公開ＷＯ２０１１／０９６３８９号、国際公開ＷＯ２０１２／０４３７０８号等に記載された方法が挙げられる。
【００２７】
上記した方法で得られるブロック共重合体水素化物［Ｄ］は、水素化触媒及び／又は重合触媒を、ブロック共重合体水素化物［Ｄ］を含む反応溶液から除去した後、反応溶液から回収される。回収されたブロック共重合体水素化物［Ｄ］の形態は限定されるものではないが、通常はペレット形状にして、その後のアルコキシシリル基の導入に供することができる。
【００２８】
ブロック共重合体水素化物［Ｄ］の分子量は、ＴＨＦを溶媒としたＧＰＣにより測定されるポリスチレン換算の重量平均分子量（Ｍｗ）で、通常４０，０００〜２００，０００、好ましくは５０，０００〜１５０，０００、より好ましくは６０，０００〜１００，０００である。
また、ブロック共重合体水素化物［Ｄ］の分子量分布（Ｍｗ／Ｍｎ）は、好ましくは３以下、より好ましくは２以下、特に好ましくは１．５以下である。Ｍｗ及びＭｗ／Ｍｎが上記範囲となるようにすると、成形した透明粘着シートの耐熱性や機械的強度が維持される。
【００２９】
３．変成ブロック共重合体水素化物［Ｅ］
本発明で使用する変成ブロック共重合体水素化物［Ｅ］は、上記ブロック共重合体水素化物［Ｄ］に、有機過酸化物の存在下で、エチレン性不飽和シラン化合物と反応させることにより、アルコキシシリル基が導入されたものである。アルコキシシリル基は、ブロック共重合体水素化物［Ｄ］に、アルキレン基やアルキレンオキシカルボニルアルキレン基等の２価の有機基を介して結合していても良い。
【００３０】
アルコキシシリル基の導入量は、通常、ブロック共重合体水素化物［Ｄ］１００重量部に対し、０．１〜１０重量部、好ましくは０．２〜５重量部、より好ましくは０．３〜３重量部である。アルコキシシリル基の導入量が多過ぎると、得られる変性ブロック共重合体水素化物［Ｅ］を所望の形状に溶融成形する前に微量の水分等で分解されたアルコキシシリル基同士の架橋が進み、ゲルが発生したり、溶融時の流動性が低下して成形性が低下する等の問題を生じ易くなる。一方、アルコキシシリル基の導入量が少な過ぎると、得られる本発明の透明粘着シートをガラス、ポリエチレンテレフタレートフィルム（以降、「ＰＥＴフィルム」と略す）、トリアセチルセルロースフィルム（以降、「ＴＡＣフィルム」と略す）等の被着体と接着する場合に十分な接着力が得られないという不具合が生じるおそれがある。アルコキシシリル基が導入されたことは、ＩＲスペクトルで確認することができる。また、アルコキシシリル基の導入量は、１Ｈ−ＮＭＲスペクトル（導入量が少ない場合は積算回数を増やす）にて算出することができる。
【００３１】
用いるエチレン性不飽和シラン化合物としては、ブロック共重合体水素化物［Ｄ］とグラフト重合し、ブロック共重合体水素化物［Ｄ］にアルコキシシリル基を導入するものであれば特に限定されない。例えば、ビニルトリメトキシシラン、ビニルトリエトキシシラン等のビニルトリアルコキシシラン；アリルトリメトキシシラン、アリルトリエトキシシラン等のアリルトリアルコキシシラン；ジメトキシメチルビニルシラン、ジエトキシメチルビニルシラン等のジアルコキシアルキルビニルシラン；ｐ−スチリルトリメトキシシラン等のｐ−スチリルトリアルコキシシラン；３−メタクリロキシプロピルメチルジメトキシシラン等の（メタ）アクリロキシアルキルアルキルジアルコキシシラン；、３−メタクリロキシプロピルトリメトキシシラン、３−アクリロキシプロピルトリメトキシシラン等の（メタ）アクリロキシアルキルトリアルコキシシラン；等が好適に用いられる。
【００３２】
これらのエチレン性不飽和シラン化合物は、それぞれ単独で用いてもよいし、２種以上を組み合わせて使用してもよい。エチレン性不飽和シラン化合物の使用量は、ブロック共重合体水素化物［Ｄ］１００重量部に対して、通常０．１〜１０重量部、好ましくは０．２〜５重量部、より好ましくは０．３〜３重量部である。
【００３３】
過酸化物としては、１分間半減期温度が１７０〜１９０℃のものが好ましく使用される。例えば、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシド、ジ−（２−ｔ一ブチルパーオキシイソプロピル）ベンゼン等が好適に用いられる。
【００３４】
これらの過酸化物は、それぞれ単独で用いてもよいし、２種以上を組み合わせて使用してもよい。過酸化物の使用量は、ブロック共重合体水素化物［Ｄ］１００重量部に対して、通常０．０５〜２重量部、好ましくは０．１〜１重量部、より好ましくは０．２〜０．５重量である。
【００３５】
上記のブロック共重合体水素化物［Ｄ］とエチレン性不飽和シラン化合物とを過酸化物の存在下で反応させる方法は特に限定されない。例えば、二軸混練機にて所望の温度で所望の時間混練することによりアルコキシシリル基を導入することができる。本発明のブロック共重合体水素化物［Ｄ］では、その温度は、通常１８０〜２２０℃、好ましくは１８５〜２１０℃、より好ましくは１９０〜２００℃である。加熱混練時間は、通常０．１〜１０分、好ましくは０．２〜５分、より好ましくは０．３〜２分程度である。温度、滞留時間が上記範囲になるようにして、連続的に混練、押出しをすればよい。
【００３６】
本発明に係る変性ブロック共重合体水素化物［Ｅ］の分子量は、導入されるアルコキシシリル基の量が少ないため、原料として用いたブロック共重合体水素化物［Ｄ］の分子量と実質的には変わらない。ただし、過酸化物の存在下でエチレン性不飽和シラン化合物と反応させるため、重合体の架橋反応、切断反応も併発し、分子量分布は大きくなる。ＴＨＦを溶媒としたＧＰＣにより測定されるポリスチレン換算の重量平均分子量（Ｍｗ）で、通常４０，０００〜２００，０００、好ましくは５０，０００〜１５０，０００、より好ましくは６０，０００〜１００，０００である。また、分子量分布（Ｍｗ／Ｍｎ）は、好ましくは３．５以下、より好ましくは２．５以下、特に好ましくは２．０以下である。Ｍｗ及びＭｗ／Ｍｎが上記範囲となるようにすると、本発明の透明粘着シートの機械強度が良好で、リワーク時のシートの破断や引き裂けを低減できるため好ましい。
【００３７】
４．変性ブロック共重合体水素化物［Ｅ］を主成分とする樹脂組成物［Ｆ］
本発明に係る樹脂組成物［Ｆ］は、変性ブロック共重合体水素化物［Ｅ］を主成分とするものである。変性ブロック共重合体水素化物［Ｅ］の含有量は、本発明の効果が得られる観点から、樹脂組成物全体に対し、通常６０重量％以上、好ましくは７０重量％以上、より好ましくは８０重量％以上である。
【００３８】
本発明の樹脂組成物は、ガラス、ＰＥＴフィルム、ＴＡＣフィルム等の被着体との粘着シートの柔軟性を調整したり、粘着性を調整するために、変性ブロック共重合体水素化物［Ｅ］に低分子量の炭化水素系重合体［Ｇ］及び／又は粘着付与剤［Ｈ］等を配合することができる。また更に、耐熱安定性、耐光安定性、加工性等を高めるために、酸化防止剤、紫外線吸収剤、光安定剤、ブロッキング防止剤等を配合することもできる。
【００３９】
低分子量の炭化水素系重合体［Ｇ］は、本発明に係る樹脂組成物［Ｆ］の柔軟性を改善するために配合することができる。炭化水素系重合体［Ｇ］は変性ブロック共重合体水素化物［Ｅ］に均一に溶解ないし分散できるものが好ましく、数平均分子量３００〜５，０００の炭化水素系重合体［Ｇ］が好ましい。炭化水素系重合体［Ｇ］の具体例としては、ポリイソブチレン、ポリブテン、ポリ−４−メチルペンテン、ポリ−１−オクテン、エチレン・α−オレフィン共重合体等の低分子量体及びその水素化物；ポリイソプレン、ポリイソプレン−ブタジエン共重合体等の低分子量体及びその水素化物等が挙げられる。これらの中でも、特に透明性、耐光性に優れた粘着性樹脂組成物が得られる点で、低分子量のポリイソブチレン水素化物、低分子量のポリイソプレン水素化物が好ましい。
【００４０】
炭化水素系重合体［Ｇ］の分子量は、ＴＨＦを溶媒とするＧＰＣにより測定されるポリスチレン換算の数平均分子量（Ｍｎ）で、通常３００〜５，０００、好ましくは５００〜４，０００、より好ましくは１，０００〜３，０００である。Ｍｎが３００を下回る場合は、炭化水素系重合体［Ｇ］を配合した変性ブロック共重合体水素化物［Ｅ］を主成分とする樹脂組成物［Ｆ］を溶融成形する際に気泡を発生し易くなるため好ましくない。また、Ｍｎが５，０００を超える場合は、炭化水素系重合体［Ｇ］を配合した変性ブロック共重合体水素化物［Ｅ］を主成分とする樹脂組成物［Ｆ］の透明性が低下し易く、光学用途での使用に不適当となるため好ましくない。
【００４１】
本発明に使用する樹脂組成物［Ｆ］は、変性ブロック共重合体水素化物［Ｅ］１００重量部に対して炭化水素系重合体［Ｇ］を、通常６０重量部以下、好ましくは１〜５０重量部、より好ましくは５〜４０重量部配合して得られる。炭化水素系重合体［Ｇ］の配合量を多くすると柔軟性は高められるが、透明性が低下し易くなる。配合量を上記範囲となるようにすると、透明性を維持し、本発明の透明粘着シートの柔軟性をリワークし易い範囲に調整することができるため好ましい。
【００４２】
粘着付与剤［Ｈ］は、本発明に係る樹脂組成物［Ｆ］の粘着性を向上するために配合することができる。粘着付与剤［Ｈ］としては、ロジン系樹脂；テルペン系樹脂；クマロン・インゲン樹脂；スチレン系樹脂；脂肪族系、脂環族系又は芳香族系の石油樹脂；及びそれらの水素添加物等が挙げられ、これらの中から選択される少なくとも１種を使用できる。
【００４３】
本発明に使用する樹脂組成物［Ｆ］は、変性ブロック共重合体水素化物［Ｅ］１００重量部に対して粘着付与剤［Ｈ］を、通常６０重量部以下、好ましくは１〜５０重量部、より好ましくは５〜４０重量部配合して得られる。粘着付与剤［Ｈ］の配合量を多くすると粘着性は高められるが、被着体との剥離性は低下し、リワーク性は低下する。配合量を上記範囲となるようにすることで、透明粘着シートの粘着性をリワークし易い範囲に調整することができるため好ましい。
【００４４】
炭化水素系重合体［Ｇ］及び粘着付与剤［Ｈ］の配合量は、本発明の透明粘着シートの温度２５℃での貯蔵弾性率が１×１０６〜５×１０８Ｐａ、透明粘着シートと被着体を粘着固定した際の、温度２５℃で測定する１８０°剥離強度［剥離速度１００ｍｍ／分］が０．１〜２．０Ｎ／ｃｍ、となるように適宜選択される。
【００４５】
変性ブロック共重合体水素化物［Ｅ］に低分子量の炭化水素系重合体［Ｇ］及び／又は粘着付与剤［Ｈ］を配合する方法としては、例えば、二軸混錬機、ロール、ブラベンダー、押出機等で変性ブロック共重合体水素化物［Ｅ］を溶融状態にして低分子量の炭化水素系重合体［Ｇ］及び／又は粘着付与剤［Ｈ］を混練する方法；二軸混錬機、ロール、ブラベンダー、押出機等でブロック共重合体水素化物［Ｄ］を溶融状態にして低分子量の炭化水素系重合体［Ｇ］及び／又は粘着付与剤［Ｈ］を混練した後、この樹脂組成物とエチレン性不飽和シラン化合物とを過酸化物の存在下で反応させる方法；ブロック共重合体水素化物［Ｄ］とエチレン性不飽和シラン化合物とを過酸化物の存在下で反応させる際に同時に低分子量の炭化水素系重合体［Ｇ］及び／又は粘着付与剤［Ｈ］も混練する方法；等が挙げられる。
【００４６】
本発明に使用する樹脂組成物［Ｆ］は、耐熱安定性、耐光安定性、加工性等を高めるために、酸化防止剤、紫外線吸収剤、光安定剤、ブロッキング防止剤等が配合されてもよく、これらの配合剤は、単独でも、２種以上併用して配合してもよい。これらの配合剤の配合量は、変性ブロック共重合体水素化物［Ｅ］１００重量部に対して、通常１０重量部以下、好ましくは３重量部以下、より好ましくは１重量部以下である。
【００４７】
酸化防止剤としては、リン系酸化防止剤、フェノ−ル系酸化防止剤、硫黄系酸化防止剤等が挙げられる。紫外線吸収剤としては、ベンゾフェノン系紫外線吸収剤、サリチル酸系紫外線吸収剤、ベンゾトリアゾール系紫外線吸収剤等が挙げられる。光安定剤としては、ヒンダードアミン系光安定剤が好ましい。ヒンダードアミン系光安定剤としては、構造中に、３，５−ジ−ｔ−ブチル−４−ヒドロキシフェニル基、２，２，６，６−テトラメチルピペリジル基、あるいは、１，２，２，６，６−ペンタメチル−４−ピペリジル基等を有している化合物が挙げられる。
【００４８】
変性ブロック共重合体水素化物［Ｅ］に上記添加剤を配合する方法は、特に制約されない。例えば、添加剤を、二軸混錬機、ロール、ブラベンダー、押出機等で変性ブロック共重合体水素化物［Ｅ］あるいは変性ブロック共重合体水素化物［Ｅ］に、炭化水素系重合体［Ｇ］及び／又は粘着付与剤［Ｈ］を配合してなる樹脂組成物［Ｆ］を溶融状態にして、添加剤を混練する方法等が挙げられる。
【００４９】
５．透明粘着シート
本発明の透明粘着シートは、変性ブロック共重合体水素化物［Ｅ］を主成分とする樹脂組成物［Ｆ］からなるシートであり、可視光線領域の透過性が優れるものである。本発明の透明粘着シートの波長４５０〜７００ｎｍでの光線透過率は、厚さ３００ｎｍのシートで、通常８８％以上、好ましくは８９％以上、より好ましくは９０％以上である。
【００５０】
本発明の透明粘着シートは、被着体に対する粘着性とリワーク性を確保する観点から、２５℃における貯蔵弾性率が１×１０６〜１×１０８Ｐａ、好ましくは２×１０６〜５×１０７Ｐａ、より好ましくは３×１０６〜１×１０７Ｐａであることが望ましい。これにより、例えば、本発明の透明粘着シートを介してタッチパネルを表示装置の表示面に貼着固定した後、透明粘着シートをタッチパネルや表示装置の表示面から剥離させたりすることができ、タッチパネルや表示装置を再度利用することが可能となる。貯蔵弾性率が１×１０６Ｐａを下回る場合は、樹脂組成物［Ｆ］からなるシートが軟らか過ぎて、剥離時に伸びが大き過ぎてリワーク性が劣る場合がある。貯蔵弾性率が１×１０８Ｐａを超える場合は、樹脂組成物［Ｆ］からなるシートが硬過ぎて粘着性が劣る場合がある。変性ブロック共重合体水素化物［Ｅ］の貯蔵弾性率が高い場合は、炭化水素系重合体［Ｇ］を配合することにより貯蔵弾性率を低下させ、望ましい貯蔵弾性率にすることができる。粘着付与剤［Ｈ］の配合によっても貯蔵弾性率は低下するため、望ましい貯蔵弾性率になるように、炭化水素系重合体［Ｇ］及び粘着付与剤［Ｈ］の配合量を、上述した範囲内で適宜調整することができる。
【００５１】
本発明の透明粘着シートは、低温で被着体に粘着させた状態では良好なリワーク性を有し、その後高温で加熱処理することにより、強固な接着性を発現することを特徴とする。透明粘着シートを被着体に粘着させる温度は、通常３０〜９０℃、好ましくは４０〜８０℃、より好ましくは５０〜７０℃である。
透明粘着シートを被着体に粘着させる方法としては、透明粘着シートを被着体に重ね合わせた後、ゴムローラで圧着する方法、真空ラミネータで圧着する方法、オートクレーブで圧着する方法等の方法が挙げられる。良好なリワーク性を確保する観点から、透明粘着シートの粘着性は、１８０°剥離強度の値が、好ましくは０．１〜２．０Ｎ／ｃｍ、より好ましくは０．２〜１．５Ｎ／ｃｍ、更に好ましくは０．３〜１．０Ｎ／ｃｍなるようにすることが望ましい。貯蔵弾性率が高い変性ブロック共重合体水素化物［Ｅ］の粘着性は低いため、粘着付与剤［Ｈ］を配合することにより粘着性を高め、粘着付与剤の配合量により、粘着固定した際の剥離強度を好ましい範囲に調整することができる。貯蔵弾性率が低い変性ブロック共重合体水素化物［Ｅ］の粘着性は高くなるが、より望ましい剥離強度にするために粘着付与剤を配合することも可能である。
【００５２】
本発明の透明粘着シートを被着体にリワーク可能な状態に粘着固定した後、外観等に不具合が無ければ再加熱処理して強固に接着固定することができる。再加熱の温度は、通常８０〜１８０℃、好ましくは９０〜１７０℃、より好ましくは１００〜１６０℃である。
接着固定した後の１８０°剥離強度は、通常３．０Ｎ／ｃｍ以上、好ましくは５．０Ｎ／ｃｍ以上、より好ましくは７．０Ｎ／ｃｍ以上となるようにするのが望ましい。
【００５３】
本発明の透明粘着シートの厚みは、通常２０〜５００μｍ、好ましくは３０〜３００μｍ、より好ましくは４０〜１５０μｍである。透明粘着シートの厚みをこの範囲にすることにより、被着体から剥離する際に透明粘着シートが破断することを抑制でき、被着体との間に空隙を残さず充填することができるため好ましい。
【００５４】
本発明の透明粘着シートの製造方法に特に制限は無く、公知の溶融押出し成形法等が採用できる。フィルムの成形条件は、成形方法により適宜選択されるが、例えば、溶融押出し成形法による場合は、変性ブロック共重合体水素化物［Ｅ］を主成分とする樹脂組成物［Ｆ］の樹脂温度は、通常１２０〜２２０℃、好ましくは１３０〜２００℃、より好ましくは１４０〜１９０℃の範囲で適宜選択される。樹脂温度が低過ぎる場合は、流動性が悪化し、成形されたシートの加熱収縮が大きくなり易く、また、樹脂温度が高過ぎる場合は、成形されたシートの被着体への接着性が低下し易くなる。
【００５５】
本発明においては、変性ブロック共重合体水素化物［Ｅ］を主成分とする樹脂組成物［Ｆ］を押出機内で溶融して、当該押出機に取り付けられたダイスから押出す前に、溶融状態の樹脂をギヤーポンプやポリマーフィルターを通すことができる。ギヤーポンプを使用することにより、樹脂の押出量の均一性を向上させ、厚さむらを低減させることができる。また、ポリマーフィルターを使用することにより、樹脂中の異物を除去し、欠陥の無い外観に優れた透明粘着シートを成形することができる。
【００５６】
本発明の透明粘着シートは、異なる組成の２種以上の樹脂組成物［Ｆ］を使用した多層のシートであってもよい。また、ブロッキングを防止し、取り扱いを容易にするために、透明粘着シートの片面又は両面にエンボス加工を施したり、例えば離形性のＰＥＴフィルムやポリオレフィンフィルム等を重ねたりして保存することができる。
【００５７】
本発明の透明粘着シートは、タッチパネルと表示装置の貼り合わせやタッチパネルと透明カバーの貼り合せの他、合せガラスの貼り合せ、薄膜ガラスの貼り合せ、薄膜ガラスの液晶表示装置への貼り合せ、照明装置の透明樹脂基板への薄膜ガラスの貼り合せ等に使用することができる。
【実施例】
【００５８】
次に、本発明を実施例によりさらに詳細に説明する。本発明は以下の実施例のみに限定されるものではない。なお部及び％は特に断りのない限り重量基準である。【００５９】
本実施例における評価は、以下の方法によって行う。
（１）重量平均分子量（Ｍｗ）及び分子量分布（Ｍｗ／Ｍｎ）
ブロック共重合体及びブロック共重合体水素化物の分子量は、ＴＨＦを溶離液とするＧＰＣによる標準ポリスチレン換算値として３８℃において測定した。測定装置としては、ＨＬＣ８０２０ＧＰＣ（東ソー社製）を用いた。
（２）水素化率
ブロック共重合体水素化物［Ｄ］の主鎖、側鎖及び芳香環の水素化率は、１Ｈ−ＮＭＲスペクトルを測定して算出した。
（３）透明粘着シートの透明性
透明粘着シート（厚さ１５０μｍ）２枚を重ねて、２枚の離形性ＰＥＴフィルムの間に挟み、真空ラミネータを使用して、温度６０℃で、５分間真空脱気した後、１０分間真空加圧成形して厚さ３００μｍの光線透過率測定用透明粘着シートを作製した。このシートを、紫外可視分光光度計（製品名「Ｖ−５７０」、日本分光社製）を使用して、波長４７０ｎｍ、５５０ｎｍ及び６５０ｎｍでの光線透過率を測定した。【００６０】
（４）貯蔵弾性率
透明粘着シート（厚さ１５０μｍ）を重ねてプレス成形し、厚さ１．０ｍｍのシートを作成した。このシートから幅１０ｍｍ、長さ５０ｍｍの試験片を作成し、粘弾性測定装置（製品名「ＡＲＥＳ」、ティー・エイ・インスツルメント・ジャパン社製）を使用して２５℃における貯蔵弾性率を測定した。
（５）透明粘着シートの粘着性
透明粘着シート（厚さ１５０μｍ）を、シート端部に非接着部位を設けて白板ガラス板（厚さ２ｍｍ、幅１００ｍｍ、長さ７０ｍｍ）と重ね合わせた後、オートクレーブ中に入れ、温度５０〜７０℃、圧力０．９ＭＰａの条件で１０分処理して粘着固定し、剥離強度測定用の試験片を作成した。作成した試験片をオートクレーブから取り出し、常温にて１２０分間静置した後、シート面を１５ｍｍ幅に切り目を入れ、オートグラフ（製品名「ＡＧＳ−１０ＫＮＸ」、島津製作所社製）を使用して、シートの非接着部位から、剥離速度１００ｍｍ／分で、ＪＩＳ  Ｋ  ６８５４−２を参考にして１８０°剥離試験を行い、剥離強度を測定した。
（６）リワーク性
透明粘着シート厚さ（１５０μｍ）を介して、縦１００ｍｍ、横７０ｍｍ、厚さ２１０μｍの薄膜ガラス（Ｓｈｏｔｔ社製）の片面にＩＴＯ膜を蒸着し、ＩＴＯ膜蒸着面と、表面がＴＡＣ保護フィルムである縦１００ｍｍ、横７０ｍｍ、厚さ０．２ｍｍの偏光フィルム（テックジャム社販売）を重ね合わせ、オートクレーブに投入して、温度５０〜７０℃、圧力０．９ＭＰａの条件で１０分処理して貼り合せ、リワーク性評価用の試験片を作成した。作成した試験片をオートクレーブから取り出し、常温にて１２０分間静置した。
偏光フィルムと透明粘着シートの粘着部位及びＩＴＯ蒸着ガラス面と透明粘着シートの粘着部位から手で剥離し、薄膜ガラスの割れ、偏光フィルム表面及びＩＴＯ蒸着ガラス面を目視で観察してリワーク性を評価した。薄膜ガラスが割れずに透明粘着シートが容易に剥離でき、偏光フィルム表面及びＩＴＯ蒸着ガラス面に粘着剤が残っていない場合を「○」（良好）、容易に剥離できずガラスが割れる場合、及び／又は、剥離できた場合も粘着剤の剥離残りや剥離跡がある場合を「×」（不良）として評価した。【００６１】
（７）透明粘着シートの接着性
粘着性評価で作成したのと同様の白板ガラスに、透明粘着シートを粘着固定した試験片を再度オートクレーブに投入して、温度１００℃、圧力０．９ＭＰａの条件で２０分処理して、貼り合せ、接着性評価用の試験片とした。作製した試験片をオートクレーブから取り出し、常温にて１２０分間静置した後、シート面を１５ｍｍ幅に切り目を入れ、オートグラフを使用して、シートの非接着部位から、剥離速度１００ｍｍ／分で、ＪＩＳ  Ｋ  ６８５４−２を参考にして１８０°剥離試験を行い、剥離強度を測定した。
（８）耐熱性
透明粘着シート（厚さ１５０μｍ）２枚を重ねて、２枚の白板ガラス（厚さ２ｍｍ、長さ１００ｍｍ、幅５０ｍｍ）の間に挟み、真空ラミネータを使用して、温度１００℃で、５分間真空脱気した後、１０分間真空加圧成形して白板ガラスで挟まれた試験片を作製した。この試験片を、片側の白板ガラスのみを保持して垂直に立て、１００℃のオーブン中に２４時間保存した後、試験片の概観を目視観察した。ガラスの位置ズレや発泡等の異常が無い場合を「○」（良好）、異常が認められた場合を「×」（不良）として評価した。【００６２】
［参考例１］
変性ブロック共重合体水素化物［Ｅ１］
（ブロック共重合体［Ｃ１］の製造）
充分に窒素置換された、攪拌装置を備えた反応器に、脱水シクロヘキサン５５０部、脱水スチレン２５．０部、及びｎ−ジブチルエーテル０．４７５部を入れた。全容を６０℃で攪拌しながら、ｎ−ブチルリチウムの１５％シクロヘキサン溶液０．６０部を加えて、重合を開始させ、攪拌しながら６０℃で６０分反応させた。ガスクロマトグラフィーにより測定したこの時点で重合転化率は９９．５％であった。
次に、脱水イソプレン５０．０部を加え、そのまま３０分攪拌を続けた。この時点で重合転化率は９９．５％であった。
その後、更に、脱水スチレンを２５．０部加え、６０分攪拌を続けた。この時点での重合転化率はほぼ１００％であった。ここでイソプロピルアルコール０．５部を加えて、反応を停止させた。得られたブロック共重合体［Ｃ１］の重量平均分子量（Ｍｗ）は６９，２００、分子量分布（Ｍｗ／Ｍｎ）は１．０５、ｗＡ：ｗＢ＝５０：５０であった。【００６３】
（ブロック共重合体水素化物［Ｄ１］の製造）
次に、上記重合体溶液を、攪拌装置を備えた耐圧反応器に移送し、水素化触媒として珪藻土担持型ニッケル触媒（製品名「Ｅ２２Ｕ」、ニッケル担持量６０％、日揮触媒化成社製）８．０部及び脱水シクロヘキサン１００部を添加して混合した。反応器内部を水素ガスで置換し、さらに溶液を攪拌しながら水素を供給し、温度１９０℃、圧力４．５ＭＰａにて６時間水素化反応を行った。水素化反応後のブロック共重合体水素化物［Ｄ１］の重量平均分子量（Ｍｗ）は７３，３００、分子量分布（Ｍｗ／Ｍｎ）は１．０６であった。
水素化反応終了後、反応溶液をろ過して水素化触媒を除去した後、フェノール系酸化防止剤であるペンタエリスリチル・テトラキス［３−（３，５−ジ−ｔ−ブチル−４−ヒドロキシフェニル）プロピオネート］（製品名「Ｓｏｎｇｎｏｘ１０１０」、コーヨ化学研究所社製）０．１部を溶解したキシレン溶液１．０部を添加して溶解させた。
次いで、上記溶液を、金属ファイバー製フィルター（孔径０．４μｍ、ニチダイ社製）にてろ過して微小な固形分を除去した後、円筒型濃縮乾燥器（製品名「コントロ」、日立製作所社製）を用いて、温度２６０℃、圧力０．００１ＭＰａ以下で、溶液から、溶媒であるシクロヘキサン、キシレン及びその他の揮発成分を除去した。連続して溶融ポリマーを、濃縮乾燥器に連結した孔径５μｍのステンレス製焼結フィルターを備えたポリマーフィルター（富士フィルター社製）により、温度２６０℃でろ過した後、ダイから溶融ポリマーをストランド状に押出し、冷却後、ペレタイザーによりブロック共重合体水素化物［Ｄ１］のペレット９６部を作成した。得られたペレット状のブロック共重合体水素化物［Ｄ１］の重量平均分子量（Ｍｗ）は７２，５００、分子量分布（Ｍｗ／Ｍｎ）は１．１１、水素化率はほぼ１００％であった。【００６４】
（変性ブロック共重合体水素化物［Ｅ１］の製造）
得られたブロック共重合体水素化物［Ｄ１］のペレット１００部に対して、ビニルトリメトキシシラン２．０部、及び２，５−ジメチル−２，５−ジ（ｔ−ブチルパーオキシ）ヘキサン（製品名「パーヘキサ（登録商標）２５Ｂ」、日油社製）０．２部を添加した。この混合物を、二軸押出機を用いて、樹脂温度２００℃、滞留時間６０〜７０秒で混練し、ストランド状に押出し、空冷した後、ペレタイザーによりカッティングし、アルコキシシリル基を有する変性ブロック共重合体水素化物［Ｅ１］のペレット９５部を得た。
得られた変性ブロック共重合体水素化物［Ｅ１］のペレット１０部をシクロヘキサン１００部に溶解した後、脱水したメタノール４００部中に注いで変性ブロック共重合体水素化物［Ｅ１］を凝固させ、濾別した後、２５℃で真空乾燥して変性ブロック共重合体水素化物［Ｅ１］のクラム９．０部を単離した。
このもののＦＴ−ＩＲスペクトルでは、１０９０ｃｍ−１にＳｉ−ＯＣＨ３基、８２５ｃｍ−１と７３９ｃｍ−１にＳｉ−ＣＨ２基に由来する新たな吸収帯が、ビニルトリメトキシシランのそれらの１０７５ｃｍ−１、８０８ｃｍ−１及び７６６ｃｍ−１と異なる位置に観察された。
また、１Ｈ−ＮＭＲスペクトル（重クロロホルム中）では３．６ｐｐｍにメトキシ基のプロトンに基づく吸収帯が観察され、ピーク面積比からブロック共重合体水素化物［Ｄ１］の１００部に対してビニルトリメトキシシラン１．８部が結合したことが確認された。【００６５】
［参考例２］
変性ブロック共重合体水素化物［Ｅ２］の製造
（ブロック共重合体［Ｃ２］の製造）
スチレンとイソプレンを５回に分け、スチレン１４．０部、イソプレン３０．０部、スチレン１２．０部、イソプレン３０．０部及びスチレン１４．０部をこの順に加え、ｎ−ブチルリチウムの１５％シクロヘキサン溶液を０．５８部とする以外は参考例１と同様に重合反応を行い、反応を停止させた。得られたブロック共重合体［Ｃ２］の重量平均分子量（Ｍｗ）は７１，３００、分子量分布（Ｍｗ／Ｍｎ）は１．０７、ｗＡ：ｗＢ＝４０：６０であった。【００６６】
（ブロック共重合体水素化物［Ｄ２］の製造）
次に、上記重合体溶液を、参考例１と同様にして水素化反応を行った。水素化反応後のブロック共重合体水素化物［Ｄ２］の重量平均分子量（Ｍｗ）は７５，４００、分子量分布（Ｍｗ／Ｍｎ）は１．０８であった。
水素化反応終了後、参考例１と同様に酸化防止剤を添加し、濃縮乾燥してブロック共重合体水素化物［Ｄ２］のペレット９４部を製造した。得られたペレット状のブロック共重合体水素化物［Ｄ２］の重量平均分子量（Ｍｗ）は７４，７００、分子量分布（Ｍｗ／Ｍｎ）は１．１３、水素化率はほぼ１００％であった。【００６７】
（変性ブロック共重合体水素化物［Ｅ２］の製造）
得られたブロック共重合体水素化物［Ｄ２］のペレット１００部を使用する以外は、参考例１と同様にして、変性ブロック共重合体水素化物［Ｅ２］のペレット９３部を得た。
得られた変性ブロック共重合体水素化物［Ｅ２］を参考例１と同様に分析した結果、ブロック共重合体水素化物［Ｄ２］の１００部に対してビニルトリメトキシシラン１．７部が結合したことが確認された。【００６８】
［参考例３］
変性ブロック共重合体水素化物［Ｅ３］の製造
（ブロック共重合体［Ｃ３］の製造）
スチレンとイソプレンを３回に分け、スチレン１２．０部、イソプレン７６．０部、スチレン１２．０部をこの順に加え、ｎ−ブチルリチウムの１５％シクロヘキサン溶液を０．５０部に変えて重合を開始する以外は参考例１と同様に重合及び反応停止を行った。得られたブロック共重合体［Ｃ３］の重量平均分子量（Ｍｗ）は８１，６００、分子量分布（Ｍｗ／Ｍｎ）は１．０４、ｗＡ：ｗＢ＝２４：７６であった。【００６９】
（ブロック共重合体水素化物［Ｄ３］の製造）
次に、上記重合体溶液を用いて、参考例１と同様にして水素化反応を行った。水素化反応後のブロック共重合体水素化物［Ｄ３］の重量平均分子量（Ｍｗ）は８６，３００、分子量分布（Ｍｗ／Ｍｎ）は１．０５であった。
水素化反応終了後、参考例１と同様に酸化防止剤を添加した後、濃縮乾燥してブロック共重合体水素化物［Ｄ３］のペレット９５部を作製した。得られたペレット状のブロック共重合体水素化物［Ｄ３］の重量平均分子量（Ｍｗ）は８５，４００、分子量分布（Ｍｗ／Ｍｎ）は１．１２、水素化率はほぼ１００％であった。ブロック共重合体水素化物［Ｄ３］のペレットは、ペレット１００部に対してブロッキング防止剤としてエチレンビスステアリン酸アマイドの微粉０．０５部を付着させた。【００７０】
（変性ブロック共重合体水素化物［Ｅ３］の製造）
得られたブロック共重合体水素化物［Ｄ３］のペレット１００部を使用する以外は、参考例１と同様にして変性ブロック共重合体水素化物［Ｅ３］のペレット８２部を得た。
得られた変性ブロック共重合体水素化物［Ｅ３］を参考例１と同様に分析した結果、ブロック共重合体水素化物［Ｄ３］の１００部に対してビニルトリメトキシシラン１．９部が結合したことが確認された。【００７１】
［参考例４］
（イソプレン重合体水素化物［Ｇ３］の製造）
充分に窒素置換された、攪拌装置を備えた反応器に、脱水シクロヘキサン４００部、脱水イソプレン２５．０部、ｎ−ジブチルエーテル７．５部を入れ、６０℃で攪拌しながらｎ−ブチルリチウムの１５％シクロヘキサン溶液２０．０部を加えて重合を開始させ、攪拌しながら６０℃で３０分反応させた。
次に、脱水イソプレン７５．０部を３回に分けて３０分おきに加え、その後６０分攪拌を続けた。この時点で重合転化率はほぼ１００％であった。
ここで、反応液に、イソプロピルアルコール３．０部を加えて反応を停止させた。得られたイソプレン重合体の数平均分子量（Ｍｎ）は１，９００、分子量分布（Ｍｗ／Ｍｎ）は１．０４であった。
次に、上記重合体溶液を攪拌装置を備えた耐圧反応器に移送し、水素化触媒として珪藻土担持型ニッケル触媒（日揮触媒化成社製、製品名「Ｅ２２Ｕ」、ニッケル担持量６０％）１．５部、及び脱水シクロヘキサン５０部を添加して混合した。反応器内部を水素ガスで置換し、更に溶液を攪拌しながら水素を供給し、温度１６０℃、圧力４．５ＭＰａにて４時間水素化反応を行った。水素化反応後のイソプレン重合体水素化物［Ｇ３］の数平均分子量（Ｍｎ）は１，９００、分子量分布（Ｍｗ／Ｍｎ）は１．０４、であった。
水素化反応終了後、反応溶液をろ過して水素化触媒を除去した後、フェノ−ル系酸化防止剤であるペンタエリスリチル・テトラキス［３−（３，５−ジ−ｔ−ブチル−４−ヒドロキシフェニル）プロピオネート］０．１部を溶解したキシレン溶液２．０部を添加して溶解させた。
次いで、上記溶液を、ゼータプラス（登録商標）フィルター３０Ｈ（キュノ社製、孔径０．５〜１μｍ）にてろ過して微小な固形分を除去した。このろ液を、減圧下で５０℃に加温してシクロヘキサン２００部を留去させ、濃縮した。この濃縮した溶液にイソプロピルアルコール５００部を加え、水素化ポリイソプレンを粘稠な液状体として分離させた。
上澄み液を除去した後、１２０℃、減圧下で２４時間保持して揮発成分を除去し、イソプレン重合体水素化物［Ｇ３］７６部を得た。
得られたイソプレン重合体水素化物［Ｇ３］の数平均分子量（Ｍｎ）は２，０００、分子量分布（Ｍｗ／Ｍｎ）は１．０３、水素化率はほぼ１００％であった。【００７２】
［実施例１］
（樹脂組成物［Ｆ１］）
参考例１で得られたアルコキシシリル基を有する変性ブロック共重合体水素化物［Ｅ１］のペレット１００部に、粘着付与剤［Ｈ］であるテルペン系樹脂水素化物［Ｈ１］（製品名「クリアロン（登録商標）Ｐ１０５」、ヤスハラケミカル社製）２５部、及び紫外線吸収剤である２−（２Ｈ−ベンゾトリアゾール−２−イル）−４−（１，１，３，３−テトラメチルブチル）フェノール（製品名「Ｔｉｎｕｖｉｎ（登録商標）３２９」、ＢＡＳＦジャパン社製）０．２部を混合し、液状物を添加できるサイドフィーダーを備えた二軸押出機を用いて、樹脂温度１９０℃で押し出した。一方、サイドフィーダーから炭化水素系重合体［Ｇ］としてイソブテン重合体水素化物［Ｇ１］（製品名「パールリーム（登録商標）２４」、日油社製）、ＧＰＣによる標準ポリスチレン換算の数平均分子量：２，２００）を、変性ブロック共重合体水素化物［Ｅ１］１００部に対して３０部の割合となるように連続的に添加して、全容を混練した。十分混練した樹脂組成物は、ストランド状に押出し、空冷した後、ペレタイザーによりカッティングして樹脂組成物［Ｆ１］のペレット１４２部を得た。【００７３】
（押出しシート化）
得られた樹脂組成物［Ｆ１］のペレットを、２５ｍｍφのスクリューを備えた押出し機を有するＴダイ式フィルム溶融押出し成形機（Ｔダイ幅３００ｍｍ）、キャストロール及び離形フィルム供給装置を備えたシート引取機を使用し、溶融樹脂温度１５０℃、Ｔダイ温度１５０℃、キャストロール温度４０℃の成形条件にて、キャストロール面に離形用のＰＥＴフィルム（厚さ５０μｍ）を供給しながら、ＰＥＴフィルム上に樹脂組成物［Ｆ１］からなる透明粘着シート（厚さ１５０μｍ）を押出し成形した。得られた透明粘着シートは、ＰＥＴフィルムと共にロールに巻き取り回収した。【００７４】
（透明粘着シートの評価）
得られた透明粘着シートを使用して、光線透過率、貯蔵弾性率、粘着性（粘着固定温度７０℃）、リワーク性（粘着固定温度７０℃）、接着性、及び耐熱性の評価を行った。光線透過率は４７０ｎｍ、５５０ｎｍ、６５０ｎｍの各波長で９０％以上を示し、透明性に優れていた。貯蔵弾性率は１．０×１０７Ｐａで柔軟であった。粘着性は、剥離強度が０．２Ｎ／ｃｍであり、粘着固定でき且つ容易に剥がすことができた。
リワーク性は、薄膜ガラスが割れずにＩＴＯ蒸着ガラス表面及び偏光フィルム表面から剥がすことができ、表面に粘着性樹脂組成物も残らず、良好であった。接着性は、剥離強度が７Ｎ／ｃｍであり、容易に剥がすことはできず強固な接着性を示した。耐熱性評価では異常は認められなかった。結果を表１に示す。【００７５】
［実施例２］
（樹脂組成物［Ｆ２］）
イソブテン重合体水素化物［Ｇ１］に代えて、イソブテン重合体［Ｇ２］（製品名「日石ポリブテン  ＨＶ−３００」、数平均分子量１，４００、ＪＸ日鉱日石エネルギー社製）を使用し、変性ブロック共重合体水素化物［Ｅ１］１００部に対して２０部の割合となるように連続的に添加する以外は実施例１と同様にして混練して、変性ブロック共重合体水素化物［Ｅ１］に、粘着付与剤［Ｈ１］、イソブテン重合体［Ｇ２］及び紫外線吸収剤が配合された樹脂組成物［Ｆ２］のペレット１２９部を得た。
（押出しシート化）
得られた樹脂組成物［Ｆ２］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００７６】
［実施例３］
（樹脂組成物［Ｆ３］）
イソブテン重合体水素化物［Ｇ１］に代えて、参考例４で作成したイソプレン重合体水素化物［Ｇ３］（数平均分子量２，０００）を使用し、変性ブロック共重合体水素化物［Ｅ１］１００部に対して２０部の割合となるように連続的に添加する以外は実施例１と同様にして混練して、変性ブロック共重合体水素化物［Ｅ１］に、粘着付与剤［Ｈ１］、イソプレン重合体水素化物［Ｇ３］及び紫外線吸収剤が配合された樹脂組成物［Ｆ３］のペレット１３０部を得た。
（押出しシート化）
得られた樹脂組成物［Ｆ３］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００７７】
［実施例４］
（樹脂組成物［Ｆ４］）
変性ブロック共重合体水素化物［Ｅ１］に代えて参考例２で作成した変性ブロック共重合体水素化物［Ｅ２］を使用し、変性ブロック共重合体水素化物［Ｅ２］１００部に対して粘着付与剤［Ｈ１］を３０部にし、炭化水素系重合体［Ｇ］を添加しないこと以外は、実施例１と同様にして混練して、変性ブロック共重合体水素化物［Ｅ２］に、粘着付与剤［Ｈ１］及び紫外線吸収剤が配合された樹脂組成物［Ｆ４］のペレット１２２部を得た。
（押出しシート化）
得られた樹脂組成物［Ｆ４］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００７８】
［実施例５］
（樹脂組成物［Ｆ５］）
変性ブロック共重合体水素化物［Ｅ１］に代えて参考例２で作成した変性ブロック共重合体水素化物［Ｅ２］１００部を使用する以外は、実施例１と同様にして混練して、変性ブロック共重合体水素化物［Ｅ２］に、粘着付与剤［Ｈ１］、イソブテン重合体水素化物［Ｇ１］及び紫外線吸収剤が配合された樹脂組成物［Ｆ５］のペレット１３８部を得た。
（押出しシート化）
得られた樹脂組成物［Ｆ５］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００７９】
［実施例６］
（樹脂組成物［Ｆ６］）
変性ブロック共重合体水素化物［Ｅ１］に代えて参考例３で作成した変性ブロック共重合体水素化物［Ｅ３］を使用し、変性ブロック共重合体水素化物［Ｅ３］１００部に対して粘着付与剤［Ｈ１］を１５部にし、炭化水素系重合体［Ｇ］を添加しないこと以外は、実施例１と同様にして混練して、変性ブロック共重合体水素化物［Ｅ３］に、粘着付与剤［Ｈ１］及び紫外線吸収剤が配合された樹脂組成物［Ｆ６］のペレット１０６部を得た。
（押出しシート化）
得られた樹脂組成物［Ｆ６］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００８０】
［比較例１］
（樹脂組成物［Ｆ’７］）
変性ブロック共重合体水素化物［Ｅ１］１００部に対し、炭化水素系重合体［Ｇ］を添加しないこと以外は、実施例１と同様にして混練して、変性ブロック共重合体水素化物［Ｅ１］に、粘着付与剤［Ｈ１］及び紫外線吸収剤が配合された樹脂組成物［Ｆ’７］のペレット１０８部を得た。
（押出しシート化）
得られた樹脂組成物［Ｆ’７］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度７０℃）、リワーク性（粘着固定温度７０℃）、接着性及び耐熱性の評価を行った。結果を表１に示す。【００８１】
［比較例２］
（樹脂組成物［Ｆ’８］）
変性ブロック共重合体水素化物［Ｅ１］に代えて参考例３で作成した変性ブロック共重合体水素化物［Ｅ３］１００部を使用する以外は、実施例１と同様にして混練して、変性ブロック共重合体水素化物［Ｅ３］に、粘着付与剤［Ｈ１］、イソブテン重合体水素化物［Ｇ１］及び紫外線吸収剤が配合された樹脂組成物［Ｆ’８］のペレット１３２部を得た。
（押出しシート化）
得られた樹脂組成物［Ｆ’８］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度５０℃）、リワーク性（粘着固定温度５０℃）、接着性及び耐熱性の評価を行った。結果を表１に示す。【００８２】
［比較例３］
（樹脂組成物［Ｆ’９］）
変性ブロック共重合体水素化物［Ｅ１］１００部に対して粘着付与剤［Ｈ１］を３０部にし、イソブテン重合体水素化物［Ｇ１］を６５部にする以外は、実施例１と同様にして混練して、変性ブロック共重合体水素化物［Ｅ１］に、粘着付与剤［Ｈ１］、イソブテン重合体水素化物［Ｇ１］及び紫外線吸収剤が配合された樹脂組成物［Ｆ’９］のペレット１７２部を得た。
（押出しシート化）
得られた樹脂組成物［Ｆ’９］のペレットを使用し、実施例１と同様にして透明粘着シート（厚さ１５０μｍ）を作製した。
（透明粘着シートの評価）
得られた透明粘着シートを使用して、光線透過率、貯蔵弾性率、粘着性（粘着固定温度５０℃）、リワーク性（粘着固定温度５０℃）、接着性及び耐熱性の評価を行った。結果を表１に示す。【００８３】
【表１】
0006465101.tif 000002
【００８４】
表１に示す結果から以下のことがわかる。
本発明の透明粘着シートは、可視光領域での光線透過率が高く、温度２５℃における貯蔵弾性率が１×１０６〜１×１０８Ｐａの範囲にあり、且つ、７０℃の比較的低い温度で被着体と貼り合せた場合は、剥離強度が２Ｎ／ｃｍ以下の容易に剥離できる粘着性及び良好なリワーク性を示し、より高い温度（１００℃）に再加熱することにより３Ｎ／ｃｍ以上の強固な接着性を発現する。温度８０℃での保存でも外観変化は無く、耐熱性も良好である（実施例１〜６）。
一方、透明粘着シートの温度２５℃における貯蔵弾性率が１×１０８Ｐａを超える場合は、７０℃の温度で被着体と貼り合せた場合に、ほとんど粘着性を示さず、剥離強度は０．１Ｎ／ｃｍに満たず、仮固定に不適当である。また、より高い温度（１００℃）に再加熱した場合も接着力は弱く、剥離強度は３Ｎ／ｃｍに満たない（比較例１）。
透明粘着シートの温度２５℃における貯蔵弾性率が１×１０６Ｐａを下回る場合は、より低温（５０℃）で被着体と貼り合せることにより、粘着性を制御することができ、剥離強度を２Ｎ／ｃｍ以下にすることができるが、剥離時に透明粘着シートが著しく伸び、リワークの作業性が劣る。また、耐熱性試験ではガラスの位置ズレが生じ、耐熱性が不良となる（比較例２）。
数平均分子量が５，０００以下の炭化水素系重合体［Ｇ］でも配合量が多過ぎる場合、貯蔵弾性率が１×１０６Ｐａに満たず、剥離時に透明粘着シートが著しく伸び、リワークの作業性が劣り、また、耐熱性も低く、透明性も低下し光学用には不適になる（比較例３）。
【産業上の利用可能性】
【００８５】
本発明の透明粘着シートは、２つの光学部材（被着体）を貼着固定する際に用いられる両面粘着性を有する透明粘着シートとして、リワーク性と接着性に優れ、タッチパネルと偏光フィルム、タッチパネルとカバーガラス等を貼着固定する光学用透明粘着シートとして有用である。